Brevet FR3117930A1 — publié le 20220624

La présente invention concerne film multicouche ayant un poids inférieur à 20 g/m 2 pour une utilisation dans l’emballage d’articles malodorants, dans lequel le film comprend deux couches externes, dans lequel au moins l’une des couches externes comprend au moins 50 % en poids de polyéthylène haute densité (PEHD) sur la base du poids total de la couche correspondante et dans lequel le film comprend au moins une couche barrière comprenant un polymère sélectionné parmi le polyamide, le polyester et/ou EVOH. Film mince pour cassettes de conditionnement de déchets comportant une couche barrière et une couche comprenant du polyéthylène haute densité La présente invention concerne un film multicouche pour une utilisation dans l’emballage d’articles malodorants. De nombreux produits de déchets produisent des odeurs qui sont gênantes pour l’environnement. Par exemple, la nourriture décomposée, les couches pour enfants et la litière pour chat. Dans l’état antérieur, il existe de nombreux films qui pourraient être utilisés pour une protection contre les mauvaises odeurs. Comme cela est bien connu dans l’art, l’utilisation de matériaux tels que l’éthylène-alcool vinylique, EVOH, le polychlorure de vinylidène, PVDC, le polyacrylonitrile est recommandée afin de ne pas permettre aux mauvaises odeurs de s’échapper du contenant (par exemple un sac ou une autre configuration) et de ne pas créer une atmosphère déplaisante. Il existe également de nombreuses configurations connues de conditionnement d’une certaine longueur de film (par exemple 20 mètres) sous une forme compressée (par exemple dans une cassette). Des exemples des cassettes représentatives sont représentés dans US 4,934,529 ou US 3,536,192. Généralement, la cassette comprend un noyau tubulaire, une paroi de boîtier et un fond de cassette. Le film est tiré à travers la zone entre le couvercle de la cassette et la paroi de boîtier. Le tube flexible est distribué à partir de la cassette. Après que l’article malodorant est jeté dans le sac, le noyau est mis en rotation et le tube flexible est tordu de sorte qu’il ferme aussi hermétiquement que possible la zone déchets/environnement. Pour se débarrasser de la couche suivante, l’utilisateur tire la partie de film suivante. La couche hermétiquement fermée précédente est tirée vers le bas et la nouvelle couche est conditionnée dans une nouvelle configuration. Tous ces différents conditionnements sont stockés dans une poubelle qui est périodiquement vidée. La séparation d’un conditionnement de l’autre peut être effectuée par divers moyens. Un couteau rotatif est préféré. CARACTÉRISTIQUES DE FILM Selon l’état de l’art antérieur, de nombreuses de configurations de film possibles, soit monocouche soit multicouche, ont été proposées. Les caractéristiques de base qu’un film devrait avoir afin d’être utilisé dans le cas particulier sont 1. Barrière aux odeurs 2. Avoir les propriétés de marquage de pli adéquates de sorte qu’il soit compressé efficacement dans la cassette. 3. Avoir des propriétés mécaniques suffisantes (par exemple, résistance à la traction à la rupture, allongement). Avec les nouvelles règles environnementales mettant en avant le concept de « moins de plastique », il est essentiel de produire des films ayant une plus faible épaisseur. Dans le même temps, il est impératif que ces films conservent d’excellentes propriétés barrière et mécaniques. La demande de brevet EP 2 085 216 donne un exemple de production de films réussis pour cette application. Cependant, il est difficile de produire des films ayant un poids inférieur à 14 g/m 2 car la stabilité de bulle du film soufflé à chaud est compromise. En outre, l’utilisation de matériau sensiblement non élastique augmente la possibilité d’avoir davantage de dépôts de lèvre de filière (coulure de filière). En outre, l’utilisation de tels matériaux peut ne pas permettre au coefficient de frottement de descendre aussi bas que 0,2 (coefficient de frottement cinétique, film à film, norme ASTM D1894), ce qui est souvent souhaité dans de telles applications. Par exemple, les films selon EP 2 085 216 ont un coefficient de frottement cinétique (film à film et mesuré selon la norme ASTM D1894) supérieur à 0,30 ce qui crée de sérieux problèmes au cours du remplissage des cassettes ou pendant l’utilisation du film ou de la cassette par le consommateur. En outre, les films selon EP 2 085 216 ne peuvent pas être facilement rendus aussi minces que 10 g/m2, ce qui est un effet souhaitable pour des raisons environnementales tant que les propriétés mécaniques sont adéquates. Nous avons découvert de manière surprenante que toutes les caractéristiques requises pour une telle application peuvent être obtenues avec un film multicouche très léger ayant un poids inférieur à 20 g/m 2 . Ceci est extrêmement bénéfique pour l’environnement car les films multicouches sont extrêmement difficiles à être produits avec un aussi faible poids par surface. Film multicouche ayant un poids inférieur à 20 g/m 2 pour une utilisation dans l’emballage d’articles malodorants, dans lequel le film comprend deux couches externes, dans lequel au moins l’une des couches externes comprend au moins 50 % en poids de polyéthylène haute densité (PEHD) sur la base du poids total de la couche correspondante et dans lequel le film comprend au moins une couche barrière comprenant un polymère sélectionné parmi le polyamide, le polyester et/ou EVOH. Film multicouche selon la revendication 1, dans lequel les deux couches externes comprennent au moins 50 % en poids de polyéthylène haute densité (PEHD). Film multicouche selon l’une des revendications précédentes où le polymère barrière est l’EVOH. Film multicouche selon l’une des revendications précédentes, dans lequel le film ne contient pas de polypropylène. Film multicouche selon l’une des revendications précédentes, dans lequel la quantité totale de matériau sensiblement non élastique dans le film est de 30 % en poids ou moins, de préférence de 25 % en poids ou moins, plus préférentiellement de 20 % en poids ou moins. Film multicouche selon l’une des revendications précédentes, dans lequel la quantité totale de matériau sensiblement non élastique dans chaque couche externe est de 50 % en poids ou moins, de préférence de 40 % en poids ou moins, plus préférentiellement de 30 % en poids ou moins. Film multicouche selon l’une des revendications précédentes, dans lequel le film possède un poids inférieur à 18 g/m 2 , de préférence inférieur à 17 g/m 2 , plus préférentiellement inférieur à 16 g/m 2 , encore plus préférentiellement inférieur à 15 g/m 2 , de manière préférée entre toutes inférieur à 14 g/m 2 , et en particulier inférieur à 13 g/m 2 . Film multicouche selon l’une des revendications précédentes, dans lequel le poids de chaque couche externe est inférieur à 8 g/m 2 , de préférence inférieur à 6 g/m 2 , plus préférentiellement inférieur à 5 g/m 2 . Film multicouche selon l’une des revendications précédentes, dans lequel le PEHD est en mélange avec un copolymère éthylène-alpha oléfine, de préférence un copolymère d’hexène ou d’octène. Film multicouche selon l’une des revendications précédentes, dans lequel le film comprend en outre au moins une couche intermédiaire comprenant du polyamide, de préférence le polyamide est le polyamide 6 ou le polyamide 6/66. Film multicouche selon l’une des revendications précédentes, dans lequel au moins l’une ou les deux parmi les couches externes comprennent un agent de glissement, de préférence, l’agent de glissement est un agent de glissement à base d’amide. Film multicouche selon l’une des revendications précédentes, dans lequel les deux couches externes possèdent un coefficient de frottement cinétique film à film inférieur à 0,35 mesuré selon la norme ASTM D1894, de préférence le coefficient de frottement est inférieur à 0,30, plus préférentiellement le coefficient de frottement est inférieur à 0,25, encore plus préférentiellement le coefficient de frottement est inférieur à 0,2. Film multicouche selon l’une des revendications précédentes, dans lequel le film comprend les couches suivantes ou est constitué de celles-ci COUCHE EXTERNE / COUCHE INTERMÉDIAIRE 1 / COUCHE BARRIÈRE / COUCHE INTERMÉDIAIRE 3 / COUCHE EXTERNE Film multicouche selon l’une des revendications précédentes, dans lequel le film comprend les couches suivantes ou est constitué de celles-ci COUCHE EXTERNE / COUCHE INTERMÉDIAIRE 1 / COUCHE INTERMÉDIAIRE 2 / COUCHE BARRIÈRE / COUCHE INTERMÉDIAIRE 3 / COUCHE INTERMÉDIAIRE 4 / COUCHE EXTERNE Film multicouche selon l’une des revendications précédentes, dans lequel le film présente une activité antibactérienne caractérisée par un déclin d’au moins 20 % de la population de Staphylococcus aureus maintenue en contact avec au moins l’une des couches externes du film pendant 24 heures comparativement à la population initiale, mesurée selon la norme ISO 2196/2011 pour la mesure de l’activité antibactérienne sur les plastiques et les autres surfaces non poreuses. Film multicouche selon l’une des revendications précédentes, dans lequel au moins l’une des couches externes, de préférence les deux couches externes, comprend en outre de 0,5 à 40 % en poids, de préférence de 5 à 30 % en poids de polyéthylène basse densité (PEBD) sur la base du poids total de la couche externe correspondante. Cassette comprenant un film selon l’une des revendications précédentes pour une utilisation dans des applications d’emballage des déchets. Utilisation du film multicouche selon l’une des revendications 1 à 16 pour le conditionnement des déchets, dans laquelle de préférence le film est stocké dans une cassette, et/ou de préférence le film est plié ou le film se présente sous la forme d’un sac.